(57)【要約】      （修正有）【課題】既製の網戸に簡単に取り付けることができ、メッシュ目間を不可避的に通過する虫や塵埃等の侵入を防止することができ、しかも、網戸の補強や補修に適しメンテナンスを軽減することができる粘着メッシュシートを提供する。【解決手段】経糸と緯糸とにより織成された織物構造あるいは経糸と緯糸とにより編成された編物構造を有する通気性のメッシュシート基材１を構成する一方、このメッシュシート基材１における一方の面には、前記経糸および緯糸に所定厚の粘着剤が付着して成る粘着層２を設けて一体に形成するという技術的手段を採用した。【選択図】図１
0003143513.tif 000002
【実用新案登録請求の範囲】
【請求項１】
経糸と緯糸とにより織成された織物構造あるいは経糸と緯糸とにより編成された編物構造を有する通気性のメッシュシート基材１が構成される一方、
このメッシュシート基材１における一方の面には、前記経糸および緯糸に所定厚の粘着剤が付着して成る粘着層２を設けて一体に形成されるシート体であって、
このシート体が通気性を有していることを特徴とする粘着メッシュシート。
【請求項２】
メッシュシート基材１のメッシュ目の一辺のサイズが１mm以下であることを特徴とする請求項１記載の粘着メッシュシート。
【請求項３】
メッシュシート基材１の経糸および／または緯糸が、１０〜５０dtexの低繊度モノフィラメント合成繊維であることを特徴とする請求項１また２記載の粘着メッシュシート。
【請求項４】
粘着層２における粘着剤が、感熱性あるいは感圧性であることを特徴とする請求項１〜３の何れか一つに記載の粘着メッシュシート。
【請求項５】
紫外線吸収剤、赤外線吸収剤、防臭剤、消臭剤、防カビ剤、抗菌剤、撥水剤、難燃剤、光触媒、殺虫剤、害虫忌避剤のうちの少なくとも一つが、メッシュシート基材１の表面にコーティングされているか、あるいは、経糸および／または緯糸に含浸されていることを特徴とする請求項１〜４の何れか一つに記載の粘着メッシュシート。
【請求項６】
メッシュシート基材１を着色したことを特徴とする請求項１〜５の何れか一つに記載の粘着メッシュシート。
【考案の詳細な説明】
【技術分野】
【０００１】
本考案は、メッシュシートの改良、更に詳しくは、既製の網戸に簡単に取り付けることができ、メッシュ目間を不可避的に通過する虫や塵埃等の侵入を防止することができ、しかも、網戸の補修に適しメンテナンスを軽減することができる粘着メッシュシートに関するものである。
【背景技術】
【０００２】
周知のとおり、住宅などの窓には、虫や塵埃などの侵入を防止することができるように網戸が設置されており、この網戸は網戸枠内にメッシュ状のシートを固定して構成されており（例えば、特許文献１参照）、室内を換気することができる。
【０００３】
しかしながら、かかる従来の網戸では、それでもなお、メッシュ目の隙間から小さな虫や塵埃が通り抜けてしまうという問題があった。
【特許文献１】実開平６−６２１９５号公報（第３頁、図１−２）
【考案の開示】
【考案が解決しようとする課題】
【０００４】
本考案は、従来の網戸などのメッシュ製品に上記のような不満があったことに鑑みて為されたものであり、その目的とするところは、既製の網戸に簡単に取り付けることができ、メッシュ目間を不可避的に通過する虫や塵埃等の侵入を防止することができ、しかも、網戸の補修に適しメンテナンスを軽減することができる粘着メッシュシートを提供することにある。
【課題を解決するための手段】
【０００５】
本考案者が上記課題を解決するために採用した手段を添付図面を参照して説明すれば次のとおりである。
【０００６】
即ち、本考案は、経糸と緯糸とにより織成された織物構造あるいは経糸と緯糸とにより編成された編物構造を有する通気性のメッシュシート基材１を構成する一方、
このメッシュシート基材１における一方の面には、前記経糸および緯糸に所定厚の粘着剤が付着して成る粘着層２を設けて一体に形成したシート体にして、
このシート体が通気性を有するようにするという技術的手段を採用した。
【０００７】
また、本考案は、上記課題を解決するために、必要に応じて上記手段に加え、メッシュシート基材１のメッシュ目の一辺のサイズを１mm以下にするという技術的手段を採用した。
【０００８】
更にまた、本考案は、上記課題を解決するために、必要に応じて上記手段に加え、メッシュシート基材１の経糸および／または緯糸を、１０〜５０dtexの低繊度モノフィラメント合成繊維にするという技術的手段を採用した。
【０００９】
更にまた、本考案は、上記課題を解決するために、必要に応じて上記手段に加え、粘着層２における粘着剤を、感熱性あるいは感圧性にするという技術的手段を採用した。
【００１０】
更にまた、本考案は、上記課題を解決するために、必要に応じて上記手段に加え、紫外線吸収剤、赤外線吸収剤、防臭剤、消臭剤、防カビ剤、抗菌剤、撥水剤、難燃剤、光触媒、殺虫剤、害虫忌避剤のうちの少なくとも一つを、メッシュシート基材１の表面にコーティングするか、あるいは、経糸および／または緯糸に含浸するという技術的手段を採用した。
【００１１】
更にまた、本考案は、上記課題を解決するために、必要に応じて上記手段に加え、メッシュシート基材１を着色するという技術的手段を採用した。
【考案の効果】
【００１２】
本考案にあっては、経糸と緯糸とにより織成された織物構造あるいは経糸と緯糸とにより編成された編物構造を有する通気性のメッシュシート基材を構成する一方、このメッシュシート基材における一方の面には、前記経糸および緯糸に所定厚の粘着剤を付着して成る粘着層を設けて一体に形成したシート体にして、このシート体が通気性を有するようにしたことによって、既製の網戸に簡単に取り付けることができ、メッシュ目間を不可避的に通過する虫や塵埃等の侵入を防止することができる。
【００１３】
また、メッシュシート基材１の経糸および緯糸に所定厚の粘着剤を付着して成る粘着層を設けているので、粘着剤がメッシュ目を塞ぐことが無く、良好な通気性を維持することができる。更にまた、本考案の粘着メッシュシートは、特に、網戸の補修に適しており、メンテナンスを軽減することができることから、実用的利用価値は頗る高いと云える。
【考案を実施するための最良の形態】
【００１４】
本考案を実施するための最良の形態を具体的に図示した図面に基づいて更に詳細に説明すると、次のとおりである。
【００１５】
本考案の実施形態を図１から図３に基づいて説明する。図１中、符号１で指示するものはメッシュシート基材であり、このメッシュシート基材１は、経糸と緯糸とにより織成された織物構造あるいは経糸と緯糸とにより編成された編物構造を有する通気性のシートである。本実施形態では、織物構造を有するものを採用する。
【００１６】
また、符号２で指示するものは粘着層であり、この粘着層２は、前記メッシュシート基材１における一方の面において、前記経糸および緯糸に所定厚の粘着剤が付着して成るものである。本実施形態では、粘着層２における粘着剤を、感熱性あるいは感圧性にすることができ、これらの感熱性、感圧性粘着剤は共にアクリル系のものを採用し、膜厚を０．１mm以下とする。
【００１７】
しかして、本考案のメッシュシートを構成するにあっては、まず、メッシュシート基材１を構成する。本実施形態では、経糸と緯糸とにより織成された織物構造とし、通気性を有する。
【００１８】
この際、メッシュシート基材１における繊維材料は、合成繊維や天然繊維などを採用することができ、本実施形態では、低繊度合成繊維をメッシュ状に製織した紗織物にする。また、この低繊度合成繊維には、モノフィラメント合成繊維を採用することができ、メッシュ状に製織する場合に繊維同士が融着し易くて加工性が良いという利点や、繊維間の表面張力が小さくなって水滴などが付着し難くなるという利点がある。
【００１９】
また、メッシュシート基材１における経糸および／または緯糸の繊度を１０〜５０dtex（デシテックス）にすることができ、低繊度であっても十分な強度を持たせることができる。
【００２０】
更にまた、メッシュシート基材１に使用する合成繊維材料には、ポリオレフィン系繊維やポリエステル系繊維、ポリアミド系繊維などを採用することができ、周知の平織や斜文織、朱子織などの織組織で構成することができる。
【００２１】
本実施形態では、メッシュシート基材１のメッシュ目の一辺のサイズを１mm以下にすることによって、大抵の虫や塵埃を遮断することができるが、必要に応じて、メッシュ目の一辺のサイズを０．４mm程度に製織して微小昆虫や塵埃等を遮断できるようにすることもできる。
【００２２】
そして、このメッシュシート基材１における一方の面には、前記経糸および緯糸に所定厚の粘着剤が付着して成る粘着層２を設けて一体にシート体を形成する。本実施形態では、粘着剤をシート片面に対して、吹き付けや塗布、ディッピングなどを行い形成する。なお、このシート体の通気性を確保するために、メッシュ目に粘着剤の膜が張って塞がれないようにする。
【００２３】
また、本実施形態では、図２に示すように、メッシュシート基材１の経糸および／または緯糸列の所定間隔毎に、糸本数を多くした繊維束部11を設けることができ、シート強度を向上せしめることができる。
【００２４】
更にまた、本実施形態では、紫外線吸収剤、赤外線吸収剤、防臭剤、消臭剤、防カビ剤、抗菌剤、撥水剤、難燃剤、光触媒、殺虫剤、害虫忌避剤（不快害虫忌避剤）のうちの少なくとも一つを、メッシュシート基材１の表面にコーティングするか、あるいは、経糸および／または緯糸に含浸させることができ、シート材としての機能性を向上させることができる。
【００２５】
更にまた、本実施形態では、メッシュシート基材１を着色することもでき、任意のデザインを付して意匠性を向上させることもできるし、日光の差し込みによる可視光線を軽減して、眩輝効果を得ることができる。
【実施例】
【００２６】
＜本考案シートの使用方法＞
本実施形態のシートを使用する具体的手順を以下に説明する。まず、本考案シートを網戸枠のサイズよりも５〜６センチ大きめにカットした後、剥離紙から外して既製の網戸に付設してあるネットに重ねる。
【００２７】
次いで、粘着層２が感熱性粘着剤である場合（感熱タイプ）は、例えば、ドライヤーの温度設定を「Ｄｒｙ」など（目安温度：約１２０℃）にして、本考案シートに対してドライヤーで均一に熱を与えながら、このシートと網戸ネットとが密着するように、手の平などで全体を押さえるようにして貼り付ける。然る後、本考案シートを網戸枠にまでドライヤーで熱を与え、シートを隙間なく貼り付けることによって、作業を完了する。
【００２８】
一方、粘着層２が感圧性粘着剤である場合（感圧タイプ）は、既製のネットにシートを重ねた後、網戸枠にそれぞれ２〜３センチ余裕があるように調整し、本考案シートを網戸に取り付けてネットに対しシワが入らないようにして貼り付ける。然る後、本考案シートを網戸枠にまで隙間なく貼り付けることによって、作業を完了する。
【００２９】
＜本考案シートの性能試験について＞
本考案シートの粘着力を評価するために行った剥離強度試験の結果を以下に示す。
【００３０】
（粘着剤のタイプ）              剥離強度（Ｎ）        剥離強度（ｇｆ）
感圧                    タテ    ０．１８７３          １９．１
ヨコ    ０．２３７４          ２４．２
感熱  １２０℃×１５ｓ  タテ    ０．２５５８          ２６．２
ヨコ    ０．２２２７          ２３．７
感熱  １２０℃×３０ｓ  タテ    ０．２０３０          １９．９
ヨコ    ０．２９０１          ３０．６
【００３１】
以上の結果から、粘着剥離強度は何れのタイプも２０〜３０ｇｆであり、大きな差は認められなかった。数値的には接着に比べるとかなり低い数値ではあるが、実際に大きな面積で粘着させた場合には、十分な保持力を有し、実用に耐え得ると云える。
【００３２】
次に、通気性試験の結果を以下に示す。この通気性試験は、ＪＩＳ  Ｌ  １０９６．８．２７．１に準拠し、感圧タイプ・感熱タイプおよびメッシュシート基材１単独の通気性を測定した。なお、サンプルがメッシュ構造であるため、測定条件として吸い込みファンの傾斜式気圧計が４０Ｐａ（ＪＩＳでは１２５Ｐａ）を示すようにして測定した。
【００３３】
通気度（ｃｃ／ｃｍ２・ｓ）
メッシュシート基材１    ６２０
感圧タイプ              ２１０
感熱タイプ              ３２０
【００３４】
粘着加工品の通気性が低くなっている原因としては、粘着剤の粘着性による抵抗や粘着加工による皮膜化による抵抗が考えられる。なお、これらの差異は、粘着加工の精度を向上させることにより通気度はブランク（メッシュシート基材１）に近づくと考えられる。
【００３５】
本考案は、概ね上記のように構成されるが、本考案は図示の実施形態に限定されるものでは決してなく、「実用新案登録請求の範囲」の記載内において種々の変更が可能であって、例えば、メッシュシート基材１に使用する経糸および緯糸はモノフィラメントに限らず、マルチフィラメントを採用しても良い。また、メッシュシート基材１は、織物構造に限らず、横編みまたは経編みの編物構造を採用した通気性メッシュであっても良い。
【００３６】
更にまた、本考案シートを簡易取付可能なフィルターとして使用したり、各種補修・補強・養生部材などの幅広い用途に使用することもでき、これら何れのものも本考案の技術的範囲に属する。
【図面の簡単な説明】
【００３７】
【図１】本考案の実施形態の粘着メッシュシートを表わす説明断面図である。
【図２】本考案の実施形態の粘着メッシュシートを表わす説明断面図である。
【図３】本考案の実施形態の粘着メッシュシートを使用した状態を表わす全体正面図である。
【符号の説明】
【００３８】
１    メッシュシート基材
11    繊維束部
２    粘着層
【図１】
0003143513.tif 000003
【図２】
0003143513.tif 000004
【図３】
0003143513.tif 000005